(57)【要約】【課題】包装容器等の表面にインクジェットプリンターにより印刷された印字面が、商品の製造過程あるいは流通過程での擦れや引っかきにより削り取られることがあり、それらの対策が求められてきた。【解決手段】バインダー樹脂、レベリング剤、色素、滑剤及び溶媒を含むジェットプリンター用インク組成物であって、前記バインダー樹脂として熱可塑性ポリエステル樹脂を使用するとともに、前記滑剤として脂肪酸アミド系滑剤を配合することを特徴とする耐擦過性に優れたジェットプリンター用インク組成物。【選択図】なし【特許請求の範囲】
【請求項１】
バインダー樹脂、レベリング剤、色素、滑剤及び溶媒を含むジェットプリンター用インク組成物であって、前記バインダー樹脂として熱可塑性ポリエステル樹脂を使用するとともに、前記滑剤として脂肪酸アミド系滑剤を配合することを特徴とする耐擦過性に優れたジェットプリンター用インク組成物。
【請求項２】
前記脂肪酸アミド系滑剤をバインダー樹脂に対し０．４〜７．０重量％配合することを特徴とする請求項１に記載のジェットプリンター用インク組成物。
【請求項３】
前記脂肪酸アミド系滑剤の融点が６０℃〜１２０℃であることを特徴とする請求項１又は２に記載のジェットプリンター用インク組成物。
【請求項４】
前記脂肪酸アミド系滑剤がオレイン酸アミド、エルカ酸アミド、エチレンビスオレイン酸アミド、ラウリン酸アミド、ステアリン酸アミド及びエシル酸アミドから選ばれる１種又は２種以上の脂肪酸アミド系滑剤であることを特徴とする請求項１〜３のいずれかに記載のジェットプリンター用インク組成物。
【請求項５】
前記熱可塑性ポリエステル樹脂が、数平均分子量１００００〜２００００の熱可塑性ポリエステル樹脂であり、その水酸基価が１０ｍｇＫＯＨ／ｇ以下であることを特徴とする請求項１〜４のいずれかに記載のジェットプリンター用インク組成物。
【請求項６】
請求項１〜５のいずれかに記載のジェットプリンター用インク組成物で印字された表面層を有することを特徴とする包装容器。
【発明の詳細な説明】
【技術分野】
【０００１】
本発明は、食品包装分野などにおける包装容器、特に金属容器、表層がナイロンやポリエステルなどからなるフレキシブルパッケージ（以後ＦＰと略す）、合成樹脂製ボトル、キャップ、ガラス容器などに対して耐擦過性、耐磨耗性、密着性に優れたジェットプリンター用インク組成物に関する。
【背景技術】
【０００２】
食品包装容器には製造年月日、賞味期限あるいは消費期限等の情報を表示することが法律で義務付けられており、このような情報を印刷する手段としては、高速に実施できるインクジェットプリンター（以後ＩＪＰと略す）が現在一般的に採用されている。
【０００３】
インクジェットプリンターを用いた包装容器への印刷では、包装容器内容物の品質への悪影響を避けるため、採用できる加熱乾燥手段に制約があり、その結果、密着性が不十分となり、商品の製造過程や流通過程で、印字が擦れてかすんでしまったり、あるいは削り取られて消失してしまうような問題がたびたび発生していた。
したがって、これまでも、商品の製造過程あるいは流通過程での擦れや引っかきに対する耐性の改善を目的とした種々の改善提案が多くなされてきた。
【先行技術文献】
【特許文献】
【０００４】
【特許文献１】特開２０００−３８５３０号公報
【特許文献２】特開平１０−１９５３５６号公報
【特許文献３】特表２００１−５２０２９８号公報
【特許文献４】特開２００２−１４６２４５号公報
【特許文献５】特開平０５−９８２０３号公報
【特許文献６】特開昭６０−０７６５７４号公報
【特許文献７】特開２０１１−１０５８１８号公報
【０００５】
特許文献１にはコロナ放電処理のないポリプロピレンなどの包装フィルムに対して充分な密着性と耐久性を有するインクジェット用インクが、また、特許文献２には塩素化ポリオレフィン樹脂とイミノ基含有染料を含む密着性を改善したジェット印刷用インクが記載され、特許文献３には硝酸セルロースとロジン樹脂を含む耐磨耗引っかきの良好なジェット用インクが記載され、特許文献４には顔料に特定の比表面積を有するカーボンブラックを用いたインクジェットプリンター用インクが、特許文献５には変性エポキシ樹脂を用いたジェットプリンター用マーキングインクが記載され、特許文献６にはアクリル樹脂を用いたインクジェット記録用インクが記載され、特許文献７には塩化ビニル共重合樹脂等のバインダー樹脂に加えてインクフロー調整樹脂とレベリング剤を併用したインクジェット用インクが記載され、いずれも密着性や耐摩耗性が改善されたことが開示されている。
【０００６】
上記開示例における耐摩耗性は、特許文献１では荷重０．５ｋｇ／ｃｍ２でのフェルトによる５０回摩擦、特許文献２は記載なし、特許文献３では親指の腹による１０回摩擦、特許文献４では指の腹による５０回摩擦、特許文献５は記載なし、特許文献６では指による摩擦、特許文献７ではゴムによる摩擦３０回、２ｋｇ荷重ダンボールによる３００回摩擦で耐摩耗性の評価がなされている。
【発明の概要】
【発明が解決しようとする課題】
【０００７】
最近食品衛生に関する諸問題から、賞味期限等の日付印字に対して、より一層の磨耗、擦過に対する耐性が求められており、上記特許文献１〜７に記載されたインクも擦過、磨耗耐性において未だ不十分であり、より優れたジェットプリンター用インクの開発が望まれているのが現状である。
【０００８】
また、上記特許文献１〜６に示された従来のインクは、各々の文献に記述された耐摩耗性評価基準を満足するものであっても、実際には印字された製品が輸送されるときに印字がかすれているなどの苦情があり、より耐擦過、耐磨耗性のインクが要望されているのが実情である。
このように、賞味期限などの印字においては、特に、磨耗や擦過などによる印字のかすれ等への対策が重要な課題となっている。
【０００９】
本発明者らは、上記特許文献７において、磨耗耐性を向上させるには、インクジェットプリンターによる印字ドットの形状が重要であり、そのドット形状は、ある程度皮膜厚みがありかつ平滑であることが望ましいことを発見した。
【００１０】
そして、その望ましい印字ドットの形状は、高分子量の塩化ビニル−酢酸ビニル共重合樹脂などの塩化ビニル共重合樹脂やポリエステル系樹脂をバインダー樹脂として使用するとともに、シリコーンなどのレベリング剤と低沸点溶剤に対する溶解性の良好なインクフロー調整樹脂を併用することで得られることを見出した。  
【００１１】
しかしながら、上記特許文献７においても、耐摩耗性についての評価基準は、２ｋｇ荷重ダンボールによる３００回摩擦での耐摩耗性の評価であり、通常の使用分野では充分な耐性を有することが示されているものの、一部の使用分野では輸送時などにおいて、より厳しい耐磨耗性が要求され、具体的には上記の２ｋｇ荷重ダンボールによる摩擦試験で５００回、場合によっては、それ以上、例えば、１０００回を超える磨耗性能が要求される分野も存在する。  
従って、本発明は、そのようなより高度の耐擦過性、耐磨耗性、密着性を有するジェットプリンター用インクを提供することを目的とするものである。
【課題を解決するための手段】
【００１２】
本発明者らは、鋭意研究の結果、ジェットプリンター用インクのバインダーとして熱可塑性ポリエステル樹脂を使用し、さらに、このジェットプリンター用インクに特定量の脂肪酸アミド系滑剤を配合すると、これまでのジェットプリンター用インクに比べて、格段に密着性、耐擦過性、耐磨耗性に優れたインクが得られることを見出し本発明を完成するに至った。その性能は、具体的には、２ｋｇ荷重ダンボールによる摩擦試験で５００回を超える耐擦過、耐磨耗性能、さらには、１０００回を超える耐擦過、耐磨耗性能を有する印字も可能とするものである。
【発明の効果】
【００１３】
即ち、本発明によれば、バインダー樹脂、レベリング剤、色素、滑剤及び溶媒を含むジェットプリンター用インク組成物であって、前記バインダー樹脂として熱可塑性ポリエステル樹脂を使用するとともに、前記滑剤として脂肪酸アミド系滑剤を配合することを特徴とする耐擦過性に優れたジェットプリンター用インク組成物が提供される。
本発明によればまた、上記ジェットプリンター用インク組成物で印字された表面層を有することを特徴とする包装容器が提供される。
【発明を実施するための形態】
【００１４】
本発明を更に詳しく説明する。
［バインダー樹脂について］
（熱可塑性ポリエステル樹脂）
本発明のジェットプリンター用インクにおいて、バインダーとして使用する熱可塑性ポリエステル樹脂の分子量は、数平均分子量で１０，０００〜２０，０００が好ましく、より好ましくは１１，０００〜１９，０００である。
数平均分子量が１０，０００より低いと皮膜が脆弱となり易く、磨耗抵抗や擦過抵抗性が弱くなる傾向があり、また、２０，０００より大きいとインク中の所望バインダー量に対する粘度が大きくなり、ジェットプリンター用インク適性が低下する傾向がある。
【００１５】
熱可塑性ポリエステル樹脂は、メチルエチルケトン、トルエンなどの汎用有機溶媒に可溶であり、金属、ポリエステルフィルム、塩ビ樹脂などの基材に優れた接着性を有しており、本発明において他の樹脂に比べて優れた性能を有する。
【００１６】
また、本発明の熱可塑性ポリエステル樹脂は、水酸基価が１０ｍｇＫＯＨ／ｇ以下であることが好ましい。１０ｍｇＫＯＨ／ｇを超えると、一般的に分子量が小さくかつ未反応のままのポリエステル樹脂の末端が多くなりすぎるため、塗膜の機械的強度つまりは耐擦過性、耐磨耗性が低下する。
【００１７】
インク組成物中の熱可塑性ポリエステル樹脂含量は、全インク重量に対して８〜２５重量％が好ましく、より好ましくは１０〜２０重量％である。
また、ポリエステル樹脂以外の樹脂のブレンドもポリエステル樹脂の特性を損なわない範囲であれば可能である。
樹脂含有量は使用するポリエステル樹脂の特性によって決められるが、８重量％より少ないと、粘度が低くなり、ジェットプリンター用インク適性、あるいは色素保持性が低下する。また、２５重量％を超えると、インク粘度が高くなりすぎ、ジェットプリンター用インク適性がやはり低下する。
【００１８】
本発明で使用する熱可塑性ポリエステル樹脂の代表的なものには、東洋紡（株）のバイロン、ユニチカ（株）のエリーテルがあり、それ以外では、大日精化工業（株）のハイミラック、ＤＩＣ（株）のクリスボン、日本ポリウレタン工業（株）のニッポラン、日本合成化学（株）のポリエスターなどが挙げられる。
【００１９】
［滑剤について］
（脂肪酸アミド系滑剤）
滑剤には、炭化水素系、脂肪酸系、脂肪酸アミド系、エステル系、アルコール系、金属石鹸系などが一般的に用いられているが、本発明で使用する滑剤は、脂肪酸アミド系滑剤であり、脂肪酸アミド又はアルキレンビス脂肪酸アミドのいずれも使用可能である。
脂肪酸アミドは、分子内に長鎖のアルキル基と極性の強いアミド基があるため、バインダー樹脂との相溶性も良く、かつ  物質表面にブリードする特異な挙動を示し界面活性効果が高い。
【００２０】
これらの脂肪酸アミド系滑剤の中では、融点が６０℃〜１２０℃のものを好ましく用いることができ、さらに、７０℃〜１１０℃のものをより好ましく用いることができる。
融点が６０℃より低いと滑りが悪くなり、耐擦過性が悪くなる。また、１２０℃より高いと溶剤に解けにくくなり、溶解した場合でも、経時により析出・沈殿の問題が起きる。
【００２１】
本発明で使用する脂肪酸アミド系滑剤としては、例えば、オレイン酸アミド、エルカ酸アミド、エチレンビスオレイン酸アミド、ラウリン酸アミド、ステアリン酸アミド、エシル酸アミドから選ばれる１種又は２種以上の脂肪酸アミド系滑剤を使用することができる。
【００２２】
本発明の脂肪酸アミド系滑剤の使用量は、バインダー樹脂に対し０．４〜７．０重量％であり、より好ましくは、１．０〜５．０重量％である。
添加量が０．４％より少ないと、表面にブリードした脂肪酸アミド量が少なく、十分な滑性効果が得られない。添加量が７．０％より多いと、表面にブリードした脂肪酸アミド量は滑剤としては十分足りているが、バインダー樹脂そのものの強度が弱くなり、耐擦過、耐磨耗性が悪くなる。
【００２３】
［レベリング剤］
インク皮膜の濡れ性およびドット形状を調整するため、シリコーン系、フッ素系界面活性剤を使用する。
上記シリコーン系レベリング剤としては、メチル、ジメチル、フェニルなど各種シリコーンオイル、フェニルアルキル基や脂肪酸あるいはポリオキシエチレンやプロピレンなどによる変性シリコーンオイル、エーテル、アミノ化合物、フェニルなどで変性された変性シリコーンオイルが使用でき、代表的なシリコーンレベリング剤としては、東レ・ダウコーニング（株）製のＦＺ２１２３、２２０８、ＫＦ−５６が挙げられる。
【００２４】
フッ素系レベリング剤としては、具体的にはダイキン工業（株）製のＤＳＭ−４０３ＭやＤＩＣ（株）製のメガファックＦ−５５６などがあげられる。
これらは単独でも複数混合して使用してもよく、レベリング剤の添加量は、バインダー樹脂に対し１〜２０重量％が好ましく、より好ましくは２〜１０重量％である。
【００２５】
[色素]
本発明で使用できる色素としては、モノアゾ系、ジスアゾ系、金属錯体系、シアニン系、トリフェニルメタン系等の油溶性染料などが挙げられるが、これらに限定されるものではない。
代表的な色素としては、ソルベントブラック３、５、７、２２、２７、２８、２９、３４、４３，
ソルベントレッド８、１８、２３（スーダンレッドIII）、８３、１２２、１２５、１３
２、１６８、１７９、２１８他，
ソルベントブルー７、１１、３５ ４７、４８、５８、７０、１３６，
ソルベントイエロー２、２１、２９、８８、８９，
ベーシクブルー５、７，
ベーシクバイオレット１、３，
ベーシクレッド１、８，やベーシックブルー１、７、などの塩基性染料、アシッドブラック１、２、３１などの酸性染料が挙げられるが、これらに限定されるものではなく、また、これらの２種以上を混合して使用することもできる。
【００２６】
色素の配合量は、バインダー樹脂に対して２０〜１００重量％の割合で配合することが重要であり、これより少ないと印字の色調が薄くなり、見栄えが悪くなる。
また、バインダー樹脂量に対する色素量の割合がこれより多いと、バインダー樹脂による色素の保持性が低下し、磨耗や擦過、手もみに対する抵抗性が著しく低下することとなる。さらに好ましい色素の配合量は、バインダー樹脂に対して３０〜７０重量％である。
【００２７】
[溶媒]
本発明に使用できる溶媒は、ケトン系、アルコール系、グリコールエーテル系、トルエンなどの芳香族系、エステル系などいずれの溶媒でもよいが、それらの溶媒は、沸点が１２０℃以下の成分が溶媒全体の７０重量％以上を占めることが速乾性を維持する為に重要である。
代表的には、メチルエチルケトン、イソブチルケトン、メタノール、エタノール、イソプロパノール、酢酸エチル、酢酸イソプロピル、トルエン、メチルセロソルブなどが挙げ
られる。
【００２８】
[導電剤]
コンティニュアス方式のインクジェットでは、インクに導電性を持たせる必要がある。
一般に色素が含金属錯塩やイオン性を有する染料など、溶媒中でイオン解離性のある場合には、特に導電剤の添加は不要である場合が多いが、イオン解離性のない場合には導電剤が必要である。
導電剤には、塩化リチウムや臭化カリウム、ヨウ化ナトリウムなどの無機塩類、チオシアン酸カリウム、チオシアン酸アンモニウム、アルキルおよびアリール第４級アンモニウム塩やホスホニウム塩、アルキルおよびアリールアミンやアルカノールアミンの塩酸塩など種々の有機塩類がある。無論ここに記載した導電剤に限られるものではなく、一般にこの分野で使用される導電剤を使用できる。
これらは単独で、あるいは２種以上を混合して使用してもよい。
導電剤の添加量はインク重量の０．１〜２％の範囲が好ましく、少ないとジェットプリンター用インク適性を損なうことになり、また多いと印字被膜物性を損なう。
【００２９】
[その他の添加剤]
本発明においては、上記バインダー樹脂、レベリング剤、色素、滑剤、溶媒、導電剤のほかに、本発明のインク組成物の性質を損なわない範囲で界面活性剤、可塑剤、アルコキシシラン類、他の添加物を使用してもよい。
【００３０】
シリコーン系やフッ素系およびその他の界面活性剤は、印字のにじみを改善できる。
中でもシリコーン系界面活性剤が溶媒溶解性や調整の簡便さなどの観点から好ましく、アルキル変性シリコーン、アルコキシ変性シリコーン、ポリオキシエチレン変性シリコーン、ポリアルキルエーテル変性シリコーンやそのほかポリアルキルエーテルシロキサン化合物など種々あげられる。
【００３１】
本発明のジェットプリンター用インク組成物は、コンティニュアス方式のＩＪＰにより包装容器等の分野にて高速印字される場合に優位であるが、適用方式はこれに限らず、オンデマンドやピエゾ方式でなど種々のプリンターなどにも適用できる。
【００３２】
本発明のジェットプリンター用インク組成物は、印字後加熱を行なってもよく、その加熱方法としては、加熱エアーをコンベヤー上を移動する製品の印字情報部分に吹き付ける方法、加熱ロールなどの治具を印字情報部分に押圧する方法、また印字した包装容器自体を加熱オーブン中で加熱する方法も使用できるが、容器の形態や容器の性能などの品質を損なわない程度の条件で加熱することが必要である。
【００３３】
さらに包装容器自体を加熱する方法としては、包装容器に内容品を充填密封後、必要に応じた加熱殺菌処理による加熱を利用する方法もある。たとえば、１００℃以上の殺菌処理などがあげられる。
加熱方法は、ここにあげた方法に限定されるものではない。
【００３４】
本発明のジェットプリンター用インク組成物を用いて印刷できる対象物には、包装容器、特に金属容器、表層がナイロンやポリエステルなどからなるフレキシブルパッケージ、合成樹脂製ボトル、キャップ、ガラス容器等がある。また、包装容器分野に限らず、その他の容器、器具、電機部品など一般的にＩＪＰにより印字やマーキングの施される分野に広く使用することができる。
以下、実施例により本発明を説明するが、いかなる場合も、該実施例によって本発明の範囲を制限するものではない。
【実施例】
【００３５】
［評価法］
（１）ジェットプリンター用インク適性
セントラル機械商事（株）製コンティニュアスタイプのＣＨ−ＲＨを用いて、周波数および電圧を変えて印字可能領域を調べた。広い周波数帯で印字可能電圧を確保できるものを良好とした。  
（２）段ボールアブレージョン試験
包装容器用ダンボールを１０ｃｍ角に切り出し、内面側を外に向けて２ｋｇの重りに張り付ける。ダンボール面を印字面に乗せて、約６〜７ｃｍのストロークでおよそ往復６０回／分の速さで擦る。印字がかすれて見えにくくなるまでの回数を求めた。段ボールはサンプル毎に取り換えた。
【００３６】
［使用材料］
以下の実施例で使用する材料を表１で使用する符号とともに記す。
（１）バインダー樹脂
Ｒ１：バイロン２４０（東洋紡（株）、数平均分子量１５，０００、Ｔｇ６０℃、水酸基価９ｍｇＫＯＨ／ｇ）
Ｒ２：ポリエスターＴＰ２３５（日本合成化学（株）、数平均分子量１６，０００、Ｔｇ６５℃、水酸基価４〜８ｍｇＫＯＨ／ｇ）
Ｒ３：バイロン８８２（東洋紡（株）、数平均分子量１５，０００、Ｔｇ６８℃、水酸基価３ｍｇＫＯＨ／ｇ）
Ｒ４：アクリル樹脂パラロイドＢ６６（Ｒｏｈｍ&Ｈａａｓ社、数平均分子量７０，０００、Ｔｇ５０℃）
Ｒ５：塩酢ビ樹脂Ｅ１５／４０Ａ（ＷＡＣＫＥＲ社、数平均分子量４０，０００〜５０，０００、Ｔｇ６９℃）
Ｒ６：エポキシ樹脂ｊＥＲ１００４（三菱化学（株）、数平均分子量１，６００、Ｔｇ９７℃）
Ｒ７：フェノール変性ロジン樹脂ヒタノール１１４０（日立化成ポリマー（株）      融点１２６℃）
（２）色素
Ｃ１：ソルベントブラック２９
【００３７】
（３）レベリング剤
Ｆ１：ＦＺ２１２３（東レ・ダウコーニング（株））
（４）滑剤
Ｌ１：エルカ酸アミド（融点８０℃）
Ｌ２：オレイン酸アミド（融点７０℃）
Ｌ３：エチレンビスオレイン酸アミド（融点１１８℃）
Ｌ４：ステアリン酸（融点５９℃）
Ｌ５：パラフィンワックス１２５Ｆ（融点５３℃）
Ｌ６：脱水ラノリン（融点約４０℃）
Ｌ７：マイクロクリスタリンワックス（融点７５℃）
（５）溶剤
Ｓ１：メチルエチルケトン／メタノール＝９５／５（重量％）
Ｓ２：メチルエチルケトン／トルエン＝５０／５０（重量％）
Ｓ３：メチルエチルケトン／ＴＨＦ＝５０／５０（重量％）
【００３８】
［実施例１〜１５、比較例１〜８］
表１に記載した種類と量のバインダー樹脂、レベリング剤、色素、滑剤及び溶剤からなる溶液を作成し、１μｍフィルターにて濾過してインクを作成した。
作成したインクのジェットプリンター用インク適性を調べるとともに、このインクを用いて、アルミニウム板にバーコーターにより塗布し、得られた印字サンプルについてダンボールによるアブレージョン試験を行なった。その結果を表１に示す。
なお、比較例８は、［特許文献７］特開２０１１−１０５８１８号公報に記載のインクフロー調整樹脂を含むインクである。
実施例１〜２，５及び比較例１〜４，８では、滑剤の種類及び有無による効果を調べた。実施例の脂肪酸アミド配合インクは、それ以外の滑剤を配合した例や滑剤を配合していないインクに比べ、優れた段ボールアブレージョン試験結果を示した。
実施例３〜９では、脂肪酸アミド量による効果を調べた。試験した範囲では、全ての実施例において、比較例に記載した配合のインクよりも良好な結果が得られた。
実施例５、１４〜１５及び比較例５〜７では、バインダー樹脂の種類による効果を調べた。熱可塑性ポリエステル樹脂は、それ以外のバインダー樹脂を配合したインクに比べ優れた段ボールアブレージョン試験結果を示した。
実施例１０〜１３では、ポリエステル樹脂量による効果を調べた。試験した範囲では、全ての実施例において、比較例に記載した配合のインクよりも良好な結果が得られた。
【００３９】
【表１】
2015059192.tif 000002